(57)【要約】  アクリル酸のモノマーの連鎖数がn個(重合度n)の単鎖をm本凝集させた(凝集度m) 多量体であって、単鎖がxy面に配置され、主鎖がz方向の中心軸方向に沿って配向し、側鎖のカルボキシル基の全て、又は、その一部が隣接するオリゴマーに対して配向したチャネル構造を備えるアクリル酸の超分子構造体を用いる。
2016084224.tif 000002
【特許請求の範囲】
【請求項１】
アクリル酸のモノマーの連鎖数がn個(重合度n)の単鎖をm本凝集させた(凝集度m)多量体にあって、単鎖がxy面に配置され、主鎖がz方向の中心軸方向に沿って配向し、側鎖のカルボキシル基の全て、又は、その一部が隣接するオリゴマーに対して配向したチャネル構造を備えるアクリル酸の超分子構造体。
【請求項２】
請求項１に記載のアクリル酸の超分子構造体において、
アクリル酸のモノマー構造とその鏡面対称構造が交互に繰り返された単鎖を有する
ことを特徴とするアクリル酸の超分子構造体。
【請求項３】
請求項１に記載のアクリル酸の超分子構造体において、
異なる凝集度の多量体を用いて、チャネル構造の出入口の半径、又は、チャネル構造の中央部の半径を変化させた
ことを特徴とするアクリル酸の超分子構造体。
【請求項４】
請求項３に記載のアクリル酸の超分子構造体において、
異なる凝集度の多量体を用いて、チャネル構造の出入口の半径、又は、チャネル構造の中央部の半径を変化させて、低分子を捕獲する働きを調整し、大きさが異なる低分子を捕獲して拡散を阻害する機能を備える
ことを特徴とするアクリル酸の超分子構造体。
【請求項５】
請求項１に記載のアクリル酸の超分子構造体において、
チャネル構造と低分子の相互作用により、チャネル外側面、チャネル端、及び、チャネル内の少なくとも１つに低分子を捕獲して、低分子の拡散を阻害する機能を備える
ことを特徴とするアクリル酸の超分子構造体。
【請求項６】
請求項１に記載のアクリル酸の超分子構造体において、
重合度nのアクリル酸のオリゴマーと重合度1万程度のアクリル酸ポリマーを混合させて、m’本のアクリル酸オリゴマーとm-m’本のアクリル酸ポリマーが凝集した多量体を生成し、ランダムなアクリル酸ポリマー構造に部分的に凝集度mのチャネル構造が形成された複合構造を備える
ことを特徴とするアクリル酸の超分子構造体。
【請求項７】
請求項６に記載のアクリル酸の超分子構造体において、
凝集度mのチャネル構造に由来する低分子を捕獲して拡散を阻害する機能と重合度1万程度のアクリル酸ポリマー構造に由来する高い接着性を与える機能を有する
ことを特徴とするアクリル酸の超分子構造体。
【請求項８】
請求項２に記載のアクリル酸の超分子構造体において、
アクリル酸のモノマー構造としてダイマーの極小エネルギー構造を備え、単鎖が弓状構造、屈曲構造、湾曲構造、または、環状構造を備える
ことを特徴とするアクリル酸の超分子構造体。
【請求項９】
正極と、
バインダーを有する負極であり、前記バインダーは、アクリル酸のモノマーの連鎖数がn個(重合度n)の単鎖をm本凝集させた(凝集度m)多量体であって、単鎖がxy面に配置され、主鎖がz方向の中心軸方向に沿って配向し、側鎖のカルボキシル基の全てまたは一部が隣接するオリゴマーに対して配向したチャネル構造を備えるアクリル酸の超分子構造体を備えるアクリル酸の超分子ポリマー構造体を用いる負極と
セパレータと、
電解液と、
を有するLiイオン電池。
【請求項１０】
請求項９に記載のLiイオン電池において、
前記バインダーは、重合度nのアクリル酸のオリゴマーと重合度1万程度のアクリル酸ポリマーを混合させて、m’本のアクリル酸オリゴマーとm-m’本のアクリル酸ポリマーが凝集した多量体を生成し、ランダムなアクリル酸ポリマー構造に部分的に凝集度mのチャネル構造が形成された複合構造を備える
ことを特徴とするLiイオン電池。
【請求項１１】
請求項１０に記載のLiイオン電池において、
凝集度mのチャネル構造に由来する低分子を捕獲して拡散を阻害する機能と重合度1万程度のアクリル酸ポリマー構造に由来する高い接着性を与える機能を有する
ことを特徴とするLiイオン電池。
【発明の詳細な説明】
【技術分野】
【０００１】
本発明は、ナノスケールの低分子を捕獲する機能を有するアクリル酸の超分子構造体、及び、それを用いたLiイオン電池に関する。
【背景技術】
【０００２】
携帯機器の用途拡大に伴い、薄型かつ軽量なLiイオン電池が普及している。Liイオン電池は、将来的には、電気自動車、分散定置式の平準化電源、及び、産業用電池への展開が期待されており、市場の更なる拡大が予想されている。【０００３】
Liイオン電池における容量維持率の充放電サイクル依存性、及び、容量維持率の保存時間依存性において、実験的な不可逆容量は、充放電サイクル数、及び、保存時間の1/2乗に比例して増加する傾向がある。この不可逆容量の発生のため、電池容量は低下し、寿命の劣化が生じる。【０００４】
図１を用い、容量維持率の充放電サイクル特性を説明する。Liイオン電池は、正極、負極、セパレータ、及び、電解液から構成される。負極１０には天然黒鉛のグラファイトや人工黒鉛等が使用され、正極１３にはCo、Ni、Mn合金等が使用される。電解液２０には、EC(Ethylene Carbonate)やDEC(DiEthylene Carbonate)等の有機溶媒が使用される。これら有機溶媒の混合液にLiPF6 等のLi塩を混合したとき、LiとPF6が解離しLiイオン及びPF6アニオンの溶解した電解液が生成される。電圧を印加すれば、Liイオンは電解液を介して正極と負極の間を伝導する。【０００５】
Liイオン電池の充電過程では、正極１３に負の電位、負極１０に正の電位を印加する。初めに、正極材の活性サイトに蓄積されたLi原子が電解液中にLiイオンとして放出される。このとき、正極材に電子を放出し、その電子は外部回路を流れる。放出されたLiイオンは電解液中を伝導し、ポーラス状の穴が空いたセパレータを通過する。Liイオンは、更に、電解液中を伝導した後、負極材１１に進入する。負極材１１において、Liイオンは電子を授受し、負極材１１の活性サイトにLi原子として蓄積される。ここで、負極材１１の活性サイトは、グラファイトではLiC6、Si系合金ではLi4.4Siである。【０００６】
一方、放電過程では、正極１３と負極１０の間に負荷抵抗に接続する、または、正極１３に正の電位、負極１０に負の電位を印加する。このとき、負極材１１の活性サイトに蓄積されたLi原子が電解液中にLiイオンとして放出される。Liイオンは、負極材に電子を放出し、その電子は外部回路を流れる。放出されたLiイオンは電解液中を伝導し、ポーラス状の穴が空いたセパレータを通過する。更に、電解液中を伝導した後、正極材に進入する。正極材に侵入したLiイオンは正極１３から電子を授受し、正極材の活性サイトにLi原子として蓄積される。この充放電動作を繰り返すことで、蓄電池の役割を果たすことができる。【０００７】
この充放電における理論容量は、グラファイト(LiC6)では372mAh/g、Si系合金(Li4.4Si）では4200mAh/gである。スマートフォンや電気自動車の充電頻度を下げるため、更なる高容量負極材の開発が目指されている。また、Liイオンがグラファイト負極に進入する電位はLi+/Liの標準電極電位-3.05Vよりも0.05V高く、Si系合金負極に進入する電位はLi+/Liの標準電極電位よりも0.4V高い。Liイオン電池は、充放電の電位窓が広くエネルギーが高密度になるため、次世代の蓄電池として有望である。【０００８】
しかし、Liイオンの充放電時に、負極材粒子の体積膨張と収縮のために崩壊が起り、Liイオン電池に容量劣化が生じる。このため、Liイオン電池は、高容量化と共に長寿命化の両立が課題である。Liイオン電池の寿命には、負極材１１と電解液の界面に形成される不動態皮膜が重要な役割を担っている。Li+/Liの標準電極電位-3.05Vより約1V高い電位において、電解液の有機溶媒分子が負極１０に拡散し、グラファイトやSi系合金の端面で還元分解される。その還元物とLiイオンが反応し不動態皮膜として有機化合物または無機化合物の皮膜が生成される。このとき、Liイオンが非可逆的に消費されるため、不可逆容量が発生し電池容量が低下する。一方、有機化合物の皮膜は、強い極性基のエーテル鎖(CH2-CH2-O)-をもち、Liイオンが極性基をホッピングして低抵抗で透過することができる。また、有機化合物及び無機化合物の皮膜は、有機溶媒分子の透過を抑えるため、グラファイトやSi系合金の端面での還元分解を抑制する。このように、Liイオンを透過し有機溶媒分子の拡散を阻止する不動態皮膜が自発的に形成され、Liイオン電池の寿命を支配する。【０００９】
Liイオン電池の寿命向上には、有機溶媒分子にVC(Vinylene Carbonate)等を添加し、還元分解により生成される不動態皮膜の組成を変化させて、容量劣化が抑制する方策がある。また、従来、負極材用のバインダーには、ポリビニルデフロライド(PVDF)が用いられたが、非特許文献１には、高容量負極材用のバインダーにアクリル酸ポリマーを使用したとき、容量劣化が抑制されるという報告がある。
【先行技術文献】
【非特許文献】
【００１０】
【非特許文献１】S. Komaba, "Study on Polymer Binders for High-Capacity SiO Negative Electrode of Li-Ion Batteries", J. Phys. Chem. C, 115, pp.13487-13495, 2011
【発明の概要】
【発明が解決しようとする課題】
【００１１】
Liイオン電池において、これら容量劣化が抑制される物理機構は分かっておらず、不明な点が多い。このため、Liイオン電池の更なる寿命向上が課題である。この課題の解決技術を研究した本発明者は、Liイオン電池の高容量負極材のバインダーにアクリル酸のオリゴマーを使用することによって、有機溶媒分子の拡散を阻害する選択的な分子透過膜が形成され、不動態皮膜の代わりに容量劣化を抑制でき、寿命を向上できることを発見した。この発見に基づき、本発明者は、Liイオン電池の電極皮膜用に利用でき、ナノスケールの低分子を捕獲する機能を有する具体的なアクリル酸の超分子構造体を提供する。
【課題を解決するための手段】
【００１２】
本発明は、上記課題を解決する手段を複数含んでいるが、その一例を挙げるならば、アクリル酸のモノマーの連鎖数がn個(重合度n)の単鎖をm本凝集させた(凝集度m) 多量体であって、単鎖がxy面において配置され、主鎖がz方向の中心軸方向に沿って配向し、側鎖のカルボキシル基の全て、又は、その一部が隣接するオリゴマーに対して配向したチャネル構造を備えるアクリル酸の超分子構造体である。
【発明の効果】
【００１３】
本発明によれば、チャネル外側面、チャネル端、又は、チャネル内に有機溶媒分子が捕獲され、有機溶媒分子の拡散を阻害することができる。前述した以外の課題、構成及び効果は、以下の実施の形態の説明により明らかにされる。
【図面の簡単な説明】
【００１４】
【図１】Liイオン電池の従来構造を説明する図。
【図２Ａ】実施例１のアクリル酸の超分子構造体(重合度8、 凝集度10、 z軸方向)において、アクリル酸オリゴマーのくびれ型チャネル構造を示す図。
【図２Ｂ】実施例１のアクリル酸の超分子構造体(重合度8、 凝集度10、 yz面方向)において、アクリル酸オリゴマーのくびれ型チャネル構造を示す図。
【図３】アクリル酸ポリマーの分子式を示す図。
【図４】実施例１のアクリル酸の超分子構造体を構成する、アクリル酸オリゴマーの分子構造（重合度8）を示す図。
【図５】実施例１のアクリル酸の超分子構造体において、アクリル酸オリゴマーの多量体における凝集エネルギーの配置構造依存性(重合度8、 凝集度10) を示す図である。
【図６】実施例１のアクリル酸の超分子構造体において、最小の凝集エネルギーのアクリル酸オリゴマーの多量体における凝集エネルギーの配置構造依存性(重合度2,4,6,8,10,12,14,16、凝集度10, 16)を示す図。
【図７Ａ】実施例１のアクリル酸の超分子構造体（重合度8、 凝集度4、 z軸方向）において、アクリル酸オリゴマーのチャネル構造を示す図。
【図７Ｂ】実施例１のアクリル酸の超分子構造体（重合度8、 凝集度4、 yz面方向）において、アクリル酸オリゴマーのチャネル構造を示す図。
【図８Ａ】実施例２のアクリル酸の超分子構造体（重合度8、 凝集度4、 z軸方向）において、アクリル酸オリゴマーのチャネル構造に捕獲されたEC分子を示す図。
【図８Ｂ】実施例２のアクリル酸の超分子構造体（重合度8、 凝集度4、 yz面方向）において、アクリル酸オリゴマーのチャネル構造に捕獲されたEC分子の図。
【図９】実施例２のアクリル酸の超分子構造体において、アクリル酸オリゴマーの多量体とＥＣ分子との相互作用エネルギーに対するＥＣ分子の位置依存性を示す図。
【図１０】実施例３のアクリル酸の超分子ポリマー構造体を用いたアクリル酸バインダーの構造を示す図。
【図１１】実施例のLiイオン電池における、負極材と電解液の界面領域及び正極を示す図。
【発明を実施するための形態】
【００１５】
以下、図面に基づいて、本発明の実施の形態を説明する。なお、本発明の実施形態は、後述する実施例に限定されるものではなく、その技術思想の範囲において、種々の変形が可能である。なお、後述する全図において、同一部位には原則として同一の符号を付し、その繰り返しの説明は省略する。
【００１６】
［実施例１］
図２Ａ及び図２Ｂは、実施例１において、アクリル酸のオリゴマー（重合度nはおよそ１００まで）を用いて形成したくびれ型チャネル構造である。以下に詳細な三次元分子構造を説明する。図３は、アクリル酸ポリマーの分子式である。主鎖はメチレン基、側鎖はカルボキシル基から構成され、モノマーが鎖状に連なった化学組成である。図４は、アクリル酸オリゴマーの分子構造である。８つのモノマーが鎖状に連なっており、重合度は８である。ここで、末端はメチル基で終端しており、炭素原子、酸素原子、水素原子から構成されている。最左端のモノマーのカルボキシル基は、紙面に対して奥側に配向しており、左端から二つ目のモノマーのカルボキシル基は、紙面に対して手前側に配向している。つまり、この２つのモノマーはお互い鏡面対称構造である。このように、重合度８のアクリル酸オリゴマーの分子構造は、アクリル酸のモノマー構造とその鏡面対称構造が交互に４回繰り返され、弓状に湾曲した構造である。
【００１７】
図２Ａでは、この重合度８のアクリル酸オリゴマーが１０本凝集しており、凝集度１０の多量体構造である。ここで、紙面をxy平面、その垂直方向をz軸方向とする。アクリル酸オリゴマーはxy面に配置されており、主鎖はz方向の中心軸方向に沿って配向し、側鎖のカルボキシル基の全てが隣接するオリゴマーに対して配向している。図２Ａに示すように、z軸方向から見れば中央部に空孔状のチャネル構造が存在する。また、図２Ｂに示すように、yz平面から見れば中央部にくびれ構造が存在することから、くびれ型チャネル構造を形成している。
【００１８】
図５は、重合度８のアクリル酸オリゴマーをxy面上に配置する円半径を変化させたときの、凝集度１０の多量体の凝集エネルギーの依存性を示す図である。円半径が小さいときは、分子間のファンデルワールス力及びクーロン力の反発エネルギーのため、正の凝集エネルギーとなり不安定な構造である。円半径が大きくなると、反発エネルギーが減少し分子間の引力が働くため、凝集エネルギーは負に低下し円半径が１０．２Å近傍で最小エネルギーとなる。更に円半径が大きくなると、分子間の引力が弱まるため、凝集エネルギーが上昇する。従って、重合度８のアクリル酸オリゴマーを用いて形成した凝集度１０の多量体では、円半径が１０．２Å近傍において安定なくびれ型チャネル構造を形成する。
【００１９】
図６は、重合度n（＝２、４、６、８，１０、１２、１４、１６）のアクリル酸オリゴマーを用いて形成した凝集度m（＝１０、１６）の多量体構造における最小の凝集エネルギーを示す。１０量体において、重合度が小さいときに最小の凝集エネルギーは高いが、重合度が大きくなるにつれて最小の凝集エネルギーは低下し、重合度が充分大きくなると最小の凝集エネルギーはほぼ一定となる。１６量体においても、重合度が小さいとき最小の凝集エネルギーは高いが、重合度が大きくなるにつれて最小の凝集エネルギーはほぼ一定となる。１６量体においても、重合度が小さいときに最小の凝集エネルギーは高いが、重合度が大きくなるにつれて最小の凝集エネルギーは低下し、重合度が充分大きくなると最小の凝集エネルギーはほぼ一定となる。このエネルギー依存性は、アクリル酸オリゴマーの分子構造が弓状に湾曲した構造のためである。よって、アクリル酸オリゴマーの重合度が小さいときは、最小の凝集エネルギーは高く、異なる凝集度のアクリル酸オリゴマーに対する凝集エネルギーの差は小さい。また、アクリル酸オリゴマーの重合度が大きいときは、最小の凝集エネルギーは低く、異なる重合度のアクリル酸オリゴマーに対する凝集エネルギーの変化は小さい。
【００２０】
アクリル酸オリゴマーが多量体構造を形成するためには、アクリル酸オリゴマーが拡散し易くなるように重合度を充分に低くする必要がある。また、アクリル酸オリゴマーが安定な多量体構造を形成するためには、凝集エネルギーが低くなるように重合度を充分に高くする必要がある。図６に示すように、最小の凝集エネルギーが低下しほぼ一定となる、重合度１０程度のアクリル酸オリゴマーが拡散し易く、且つ、安定な多量体構造を形成すると考えられる。
【００２１】
更に、図７Ａでは、重合度８のアクリル酸オリゴマーが４本凝集しており、凝集度４の多量体構造である。アクリル酸オリゴマーはxy面に配置されており、主鎖はz方向の中心軸方向に沿って配向し、側鎖のカルボキシル基の一部が隣接するオリゴマーに対して配向している。また、図７Ｂに示すように、yz平面から見れば中央部の膨らんだチャネル構造を形成している。この凝集度４の多量体におけるチャネル構造の出入口の半径は、図２Ａと図２Ｂに示した凝集度１０の多量体におけるチャネル構造の出入口の半径よりも小さい。同様に、凝集度４の多量体におけるチャネル構造の中央部の半径は、凝集度１０の多量体におけるチャネル構造の中央部の半径よりも小さい。従って、異なる凝集度の多量体を用いて、チャネル構造の出入口の半径、及び、チャネル構造の中央部の半径を変化させることできる。
【００２２】
重合度n、凝集度mのアクリル酸の多量体におけるチャネル構造と有機溶媒分子との相互作用により、チャネル外側面、チャネル端、または、チャネル内に有機溶媒分子が捕獲され、有機溶媒分子の拡散を阻害することができる。
【００２３】
このアクリル酸の超分子構造体をLiイオン電池の負極のバインダーに用いると、グラファイトやSi系合金の端面での還元分解が抑制され、不可逆容量の発生が低下し、Liイオン電池の寿命を向上させることができる。
【００２４】
［実施例２］
図８Ａおよび図８Ｂは、実施例２において、重合度８、凝集度４のアクリル酸オリゴマーを用いて形成したチャネル構造の外側面、及び、チャネル構造の端面に、有機溶媒分子のEC分子が捕獲された構造を示す図である。図８Ａに示すように、z軸方向から見れば空孔状のチャネル構造の外側面に番号１、２、５、６のEC分子が存在する。また、チャネル構造の端面に番号３，４のEC分子が存在する。また、図８Ｂに示すように、yz平面から見ればチャネル構造が膨らんだ中央部の外側面に番号１、５のEC分子が存在する。若干端側にずれたチャネル構造の外側面に番号２、６のEC分子が存在する。更に、チャネル構造の端面に番号３，４のEC分子が存在する。尚、アクリル酸オリゴマーを用いて形成したチャネル構造内にEC分子を捕獲することができることは、PCT/JP2014/052774に記載している。
【００２５】
図９は、実施例２のアクリル酸の超分子構造体において、アクリル酸オリゴマーの多量体とEC分子との相互作用エネルギーに対するEC分子の位置依存性を示す図である。チャネル構造が膨らんだ中央部の外側面に捕獲された、番号１のEC分子に対して、捕獲エネルギーが最も低い。次に、若干端側にずれたチャネル構造の外側面に捕獲された、番号２のEC分子の捕獲エネルギーが低い。続いて、チャネル構造の端面に捕獲された、番号３と４のEC分子の捕獲エネルギーが低い。更には、チャネル構造が膨らんだ中央部の外側面に捕獲された、番号５のEC分子の捕獲エネルギーが低い。最後に、若干端側にずれたチャネル構造の外側面に捕獲された、番号６のEC分子の捕獲エネルギーが低くなっている。全ての捕獲エネルギーは-0.6eV以下であり、そのエネルギーは室温0.026eVに比較して充分に低い。従って、アクリル酸オリゴマーの凝集体が形成したチャネル構造は、そのチャネル内のみでなく、チャネル外側面、及び、チャネル端にEC分子を捕獲しその拡散を阻害する機能がある。
【００２６】
更には、図２Ａと図２Ｂ、及び、図７Ａと図７Ｂに示すように、異なる凝集度の多量体を用いて、チャネル構造の出入口の半径、及び、チャネル構造の中央部の半径を変化させて、低分子を捕獲する働きを調整し、大きさが異なる低分子を捕獲して拡散を阻害する機能を制御することができる。
【００２７】
［実施例３］
図１０は、実施例３のアクリル酸の超分子ポリマー構造体を用いたアクリル酸バインダーの構造を示す図である。図に示すように、超分子ポリマー構造体は、ポリマー鎖３１０とオリゴマー鎖の多量体３２０を備えている。
【００２８】
アクリル酸の超分子ポリマー構造体を製造するには、重合度nのアクリル酸オリゴマーと重合度1万程度のアクリル酸ポリマーを混合する。アクリル酸ポリマーの構造は、部分的にはアクリル酸オリゴマーの構造であることから、１本のアクリル酸オリゴマーとm-1本のアクリル酸ポリマーが凝集した多量体が形成される。従って、ランダム構造に部分的に凝集度mのチャネル構造が付加された複合構造が形成される。また、２本のアクリル酸オリゴマーとm-2本のアクリル酸ポリマーが凝集した多量体が形成され、ランダム構造に部分的に凝集度mのチャネル構造が付加された複合構造を形成することができる。同様にして、m’本のアクリル酸オリゴマーとm-m’本のアクリル酸ポリマーが凝集した多量体が形成され、ランダム構造に部分的に凝集度mのチャネル構造が付加された複合構造を形成することができる。ここで、m’＝1,2, …, m-1である。
【００２９】
m’本のアクリル酸オリゴマーとm-m’本のアクリル酸ポリマーが凝集した多量体では、凝集度mのチャネル構造に由来するEC分子を捕獲して拡散を阻害する働き、並びに、重合度1万程度のアクリル酸ポリマーのランダム構造に由来する接着する働きから構成された両機能を有することができる。
【００３０】
図１１に、実施例に係るLiイオン電池における、負極１０と電解液２０の界面領域、及び、正極１３を示す。なお、正極１３と負極１０を絶縁すると同時に、電解液２０の拡散防止やイオン電導性を確保するセパレータは省略している。負極１０は、負極材１１をバインダーで接着して構成されている。バインダーとして、実施例３のアクリル酸の超分子ポリマー構造体を用いることにより、負極材の周りに選択的分子透過性を有するバインダー１２を形成することができる。選択的分子透過性を有するバインダー１２のチャネル構造が、有機溶媒分子を捕獲して拡散を阻害することにより、Liイオン電池の寿命を向上させることができる。
【００３１】
［他の実施例］
以上、本発明者によってなされた発明を、その実施例に基づいて具体的に説明したが、本発明は前記実施例に限定されるものではなく、その要旨を逸脱しない範囲で種々変更可能であることはいうまでもない。例えば実施例１、実施例２、実施例３において、アクリル酸のモノマー構造としてダイマーの極小エネルギー構造、並びに、温度に依存した単鎖構造として弓状構造、屈曲構造、湾曲構造、及び、環状構造を用いることができる。また、アクリル酸オリゴマーを凝集させたチャネル構造は、Liイオン電池の有機溶媒分子を捕獲して有機溶媒分子の拡散を阻害する機能のみではなく、次世代の医薬療法で使用されるドラッグデリバリーシステムやナノカプセルにおいて、医薬分子を捕獲した超分子が体内を拡散するキャリヤの機能を有することも明らかである。
【符号の説明】
【００３２】
１０  負極
１１  負極材（Li4.4Si, LiC6等）
１２  選択的分子透過性を有するバインダー
１３  正極
２０  電解液
１００  アクリル酸オリゴマー
１０１  炭素原子
１０２  酸素原子
１０３  水素原子
２００  EC(Ethylene Carbonate)分子
３１０  ポリマー鎖
３２０  オリゴマー鎖の多量体
【図１】
2016084224.tif 000003
【図２Ａ】
2016084224.tif 000004
【図２Ｂ】
2016084224.tif 000005
【図３】
2016084224.tif 000006
【図４】
2016084224.tif 000007
【図５】
2016084224.tif 000008
【図６】
2016084224.tif 000009
【図７Ａ】
2016084224.tif 000010
【図７Ｂ】
2016084224.tif 000011
【図８Ａ】
2016084224.tif 000012
【図８Ｂ】
2016084224.tif 000013
【図９】
2016084224.tif 000014
【図１０】
2016084224.tif 000015
【図１１】
2016084224.tif 000016
【国際調査報告】
2016084224.tif 000017
2016084224.tif 000018
2016084224.tif 000019
2016084224.tif 000020